Brevet FR3013991A1 — publié le 20150605

-1- «Particules submicroniques comprenant de l'aluminium» Domaine technique La présente invention concerne un procédé de fabrication de particules multicouches (typiquement une couche de coeur recouverte d'une couche supérieure), typiquement par pyrolyse laser. Elle concerne aussi un dispositif associé. Un tel procédé permet par exemple à un utilisateur de fabriquer des particules submicroniques de silicium ou de carbure de silicium recouvertes chacune d'une couche d'aluminium ou d'oxyde d'aluminium Etat de la technique antérieure On connaît des procédés de fabrication d'un matériau dans lesquels 15 on utilise comme matière première un mélange de deux poudres dont au moins une est caractérisée par une taille de grain moyenne dans la gamme nanométrique : - une poudre de particules d'un premier type, par exemple de carbure de silicium, et 20 - une poudre de particules d'un deuxième type, qui sont des particules d'Aluminium ou d'Oxyde d'Aluminium. Ensuite, on chauffe le tout à une température modérée, éventuellement sous pression, sans le mener jusqu'à la température de fusion (procédé de « frittage »), pour obtenir un matériau dense 25 nanostructuré. On peut avoir des problèmes d'inhomogénéité entre le carbure de silicium et l'oxyde d'Aluminium ou l'aluminium dans le matériau obtenu provenant notamment de difficultés au mélange de deux poudres dont au moins une des deux est une poudre nanométrique. Ces difficultés 30 proviennent des forces d'agglomérations qui sont plus élevées dans le cas de poudres nanométriques et qui rendent difficile l'obtention d'un matériau de microstructure ou nanostructure homogène lorsqu'une poudre de taille nanométrique est utilisée. -2- En outre, on peut avoir des problèmes de liaison ou de compatibilité chimique entre les particules des deux poudres nécessitant de réaliser des post traitements chimiques ou thermiques sur les poudres avant leur mise en oeuvre. Le but de l'invention est de proposer : - une nouvelle matière première, - un procédé de fabrication de cette matière première, - diverses utilisations de cette matière première. Exposé de l'invention Cet objectif est atteint avec un procédé pour produire des particules, comprenant les étapes suivantes : - Introduire dans une chambre de réaction au moins un flux de réaction comprenant un premier élément chimique (typiquement du silicium) et se propageant selon une direction de flux, - Projeter un faisceau de rayonnement à travers la chambre de réaction en intersection avec chaque flux de réaction dans une zone d'interaction par flux de réaction, pour former dans chaque flux de réaction des coeurs de particules comprenant le premier élément chimique, et - Introduire, dans la chambre de réaction, un deuxième élément chimique (typiquement aluminium) interagissant avec chaque flux de réaction pour recouvrir les coeurs de particules d'une couche comprenant le deuxième élément chimique. Les particules fabriquées sont de préférence des particules submicroniques, c'est-à-dire des particules dont le diamètre est inférieur à 1000 nanomètres, de préférence compris entre 1 nanomètre et 1000 nanomètres. De préférence, les particules submicroniques sont des particules nanométriques, c'est-à-dire des particules dont le diamètre est inférieur à 100 nanomètres, de préférence compris entre 1 nanomètre et 100 nanomètres. Par diamètre d'une particule, on entend la distance reliant les deux points de cette particule les plus distants entre eux (par exemple la longueur dans le cas d'une particule en forme de bâtonnet). De même, par diamètre de coeur d'une particule, on entend la distance reliant les deux - 3 - points de ce coeur les plus distants entre eux. De même, par diamètre de la couche comprenant le deuxième élément chimique, on entend le diamètre extérieur c'est-à-dire la distance reliant les deux points de cette couche les plus distants entre eux. Chaque flux de réaction est de préférence dénué d'agent oxydant le premier élément chimique, et les coeurs de particules comprennent de préférence le premier élément chimique sous forme non oxydée. Ainsi, en se passant d'agent oxydant agencé pour oxyder le premier élément chimique, on peut obtenir des particules dont le coeur comprend le premier élément non oxydé. La couche de deuxième élément protège le coeur de l'oxydation, et permet de conserver le premier élément dans un état non oxydé, ce qui laisse plus de choix pour les utilisations possibles des particules fabriquées à moindre coût. Cela permet de conserver le premier élément du coeur non oxydé pour des nouvelles utilisations de particules non oxydées et ne pas avoir à appliquer un traitement visant à réduire la teneur en oxygène. Ainsi, un tel procédé selon l'invention permet par exemple à un utilisateur de fabriquer des particules submicroniques de silicium non oxydé ou de carbure de silicium non oxydé recouvertes chacune d'une couche d'aluminium pur ou oxydé. Le nombre d'atomes introduits du deuxième élément par rapport au nombre d'atomes introduits du premier élément correspond de préférence à un rapport fixé par l'épaisseur de la couche à réaliser. Ce rapport est calculé à partir des masses molaires et des densités des matériaux : - aluminium pur ou oxyde d'aluminium pour la couche selon l'utilisation, et - pour le coeur, silicium si le flux de réaction permettant de produire le coeur de particule ne contient que l'élément silicium, ou carbure de silicium si le flux de réaction contient, en plus de l'élément silicium, l'élément carbone dans un rapport proche de 1 pour 1 (1 molécule pour l'élément silicium et 1 molécule pour l'élément carbone). Un paramètre supplémentaire tenant compte de l'agrégation des particules peut être introduit dans le calcul du rapport molaire. -4- Le deuxième élément chimique peut être introduit dans la chambre dans un flux de gaz entourant chaque flux de réaction. Le deuxième élément chimique peut être introduit dans la chambre dans un flux de gaz de périphérie entourant chaque flux de réaction, émis à partir de plusieurs points répartis le long d'une courbe fermée entourant chaque flux de réaction et se propageant en direction de chaque flux de réaction. Le deuxième élément chimique est de préférence introduit dans la chambre dans le flux de gaz de périphérie après la zone d'interaction de chaque flux de réaction avec le faisceau de rayonnement. Ces modes permettent de conserver toute la flexibilité du procédé permettant de produire les coeurs de particule et notamment la pleine capacité à produire des coeurs de taille ajustable. Ces modes de réalisation améliorent de manière significative la maîtrise de l'homogénéité de répartition et d'épaisseur de la couche de deuxième élément sur chaque coeur de particule. Le procédé selon l'invention peut comprendre en outre comme étape d'introduire dans la chambre de réaction, avant la zone d'interaction de chaque flux de réaction, un flux de gaz de confinement entourant chaque flux de réaction et se propageant selon la direction de flux. Le deuxième élément chimique peut être introduit dans la chambre dans le flux de gaz de confinement avant la zone d'interaction de chaque flux de réaction. L'introduction d'au moins un flux de réaction peut comprendre une introduction d'au moins un alignement de plusieurs flux de réaction séparés les uns des autres par le flux de gaz de confinement et comprenant chacun le premier élément chimique et se propageant chacun selon la direction de flux. Le faisceau de rayonnement peut se propager le long d'une direction de rayonnement de préférence perpendiculaire à la direction de flux, et les flux de chaque alignement de flux de réaction peuvent être alignés le long d'une direction d'alignement perpendiculaire à la direction de flux et à la direction de rayonnement. Le faisceau de rayonnement peut se propager le long d'une direction de rayonnement de préférence perpendiculaire à la direction de flux, et - 5 - chaque flux de réaction peut posséder, dans un plan perpendiculaire à la direction de flux, une section s'étendant longitudinalement le long d'une direction d'élongation perpendiculaire à la direction de flux et à la direction de rayonnement. Le deuxième élément chimique peut être introduit dans la chambre avec le premier élément chimique dans chaque flux de réaction avant la zone d'interaction de chaque flux de réaction. Le premier élément chimique est de préférence du silicium (Si) et : - les coeurs de particules peuvent être en silicium non oxydé; ou - du carbone (de préférence sous la forme d'acétylène (C2H2) ou de C2H4 ou de 0-14) peut être introduit dans la chambre avec le premier élément chimique dans chaque flux de réaction avant la zone d'interaction de chaque flux de réaction, de sorte que les coeurs de particules comprennent du (ou de préférence consistent en) du carbure de silicium (SiC), de préférence non oxydé. Le premier élément chimique est de préférence introduit dans la chambre sous la forme de silane (SiH4). Le deuxième élément est de préférence de l'aluminium. Il est de préférence introduit sous forme de triméthylaluminium vaporisé (Al(CH3)3), ou de manière générale sous la forme d'un composé de la catégorie des organométalliques d'aluminium. Suivant encore un autre aspect de l'invention, il est proposé des particules obtenues par le procédé selon l'invention. Suivant encore un autre aspect de l'invention, il est proposé des particules comprenant chacune: - un coeur comprenant un premier élément chimique (de préférence du silicium) non oxydé (typiquement sous la forme de Silicium (Si) ou de préférence de carbure de silicium (SIC)), ayant un diamètre compris entre 3 et 900 nm (de préférence avec un écart type entre 1 et 90 nm), et - une couche entourant le coeur, comprenant (de préférence consistant uniquement en) un deuxième élément chimique (de - 6 - préférence de l'aluminium) et ayant une épaisseur (pas nécessairement homogène) de couche d'au moins 0.5 nm, de préférence entre 0.5 et 50 nm. Suivant encore un autre aspect de l'invention, il est proposé des utilisations de particules selon l'invention, dont : -un procédé, caractérisé en ce que l'on fabrique une pièce par frittage d'une poudre comprenant (de préférence consistant en) des particules selon l'invention, et/ou - un procédé, dans lequel on mélange des particules d'aluminium avec des particules selon l'invention, puis en ce que l'on chauffe puis refroidi le mélange de manière à solidariser les particules d'aluminium avec les particules selon l'invention. Suivant encore un autre aspect de l'invention, il est proposé un dispositif pour produire des particules, comprenant: - une source de réactif comprenant du réactif, ce réactif comprenant un premier élément chimique ; - une chambre de réaction reliée à la source de réactif ; - un injecteur de réactif agencé pour introduire, dans la chambre et en provenance de la source de réactif, au moins un flux de réaction comprenant ledit réactif et se propageant selon une direction de flux dans une zone de flux de réaction par flux de réaction, - un émetteur d'un faisceau de rayonnement agencé pour projeter le faisceau de rayonnement à travers la chambre de réaction en intersection avec chaque zone de flux de réaction dans une zone d'interaction par flux de réaction, - une source d'un deuxième élément chimique, et - un injecteur de deuxième élément agencé pour introduire, dans la chambre de réaction, le deuxième élément chimique à partir de la source de deuxième élément de sorte que ce deuxième élément chimique soit apte à interagir dans la chambre avec chaque flux de réaction. -7- Le réactif est de préférence dénué d'agent agencé pour oxyder le premier élément chimique. L'injecteur de deuxième élément et l'injecteur de premier élément sont de préférence agencés ensemble pour introduire un nombre d'atomes du deuxième élément par rapport à un nombre d'atomes du premier élément selon un rapport permettant d'atteindre l'épaisseur souhaitée pour la réalisation de la couche d'aluminium ou d'oxyde d'aluminium. L'injecteur de deuxième élément chimique peut être agencé pour introduire le deuxième élément chimique dans la chambre dans un flux de gaz entourant chaque flux de réaction. L'injecteur de deuxième élément chimique peut être agencé pour introduire le deuxième élément chimique dans la chambre dans un flux de gaz de périphérie entourant chaque flux de réaction, émis à partir de plusieurs points répartis le long d'une courbe fermée entourant chaque flux de réaction et agencés pour diriger le flux de gaz de périphérie en direction de chaque flux de réaction. L'injecteur de deuxième élément chimique peut être agencé pour introduire le deuxième élément chimique dans la chambre dans le flux de gaz de périphérie après la zone d'interaction de chaque flux de réaction. Le dispositif selon l'invention peut comprendre en outre un injecteur de gaz de confinement agencé pour introduire dans la chambre de réaction, avant la zone d'interaction de chaque flux de réaction, un flux de gaz de confinement entourant chaque flux de réaction et se propageant selon la direction de flux. L'injecteur de deuxième élément chimique peut comprendre l'injecteur de gaz de confinement. L'injecteur d'au moins un flux de réaction peut être agencé pour introduire dans la chambre au moins un alignement de plusieurs flux de réaction séparés les uns des autres par le flux de gaz de confinement et comprenant chacun le premier élément chimique et se propageant chacun selon la direction de flux. L'émetteur peut être agencé pour que le faisceau de rayonnement se propage le long d'une direction de rayonnement de préférence perpendiculaire à la direction de flux, et l'injecteur d'au moins un flux de réaction peut être agencé pour que les flux de chaque alignement de flux de - 8 - réaction soient alignés le long d'une direction d'alignement perpendiculaire à la direction de flux et à la direction de rayonnement. L'émetteur peut être agencé pour que le faisceau de rayonnement se propage le long d'une direction de rayonnement de préférence perpendiculaire à la direction de flux, et l'injecteur d'au moins un flux de réaction peut être agencé pour que chaque flux de réaction possède, dans un plan perpendiculaire à la direction de flux, une section s'étendant longitudinalement le long d'une direction d'élongation perpendiculaire à la direction de flux et à la direction de rayonnement. L'injecteur de deuxième élément chimique peut être agencé pour introduire le deuxième élément dans la chambre avec le premier élément chimique dans chaque flux de réaction avant la zone d'interaction de chaque flux de réaction. Le premier élément chimique est de préférence du silicium (Si) et : - le réactif peut comprendre du silane (SiH4), et/ou - le réactif peut comprendre du carbone (de préférence sous la forme d'acétylène (C2H2) ou de C2H4 ou de 0-14). Le deuxième élément est de préférence de l'aluminium. Description des figures et modes de réalisation D'autres avantages et particularités de l'invention apparaîtront à la lecture de la description détaillée de mises en oeuvre et de modes de réalisation nullement limitatifs, et des dessins annexés suivants : - la figure 1 est une vue schématique de coupe de profil d'un flux de réaction (indifféremment le flux 1, 100, 101, 102, 103, 104, 105 ou 106 selon la variante considérée) dans un dispositif selon l'invention, - la figure 2 est une vue schématique de coupe (indifféremment au niveau du flux 1, 101, 102, ou 103 selon la variante considérée) de profil d'un dispositif selon l'invention, - la figure 3 est une vue schématique de coupe de face d'un alignement de flux de réaction 101, 102, 103 dans un dispositif selon l'invention, - 9 - - la figure 4 est une vue schématique de coupe (indifféremment au niveau des flux 1, 100 ou 101, 104 ou 102, 105 ou 103, 106 selon la variante considérée) de profil d'une variante de dispositif selon l'invention, - la figure 5 est une vue en perspective d'un flux de réaction 1 accompagné d'un autre flux de réaction 100 optionnel, - la figure 6 est une vue en perspective d'un premier alignement de flux de réaction 101, 102, 103 accompagné d'un autre alignement de flux de réaction 104, 105, 106 optionnel, - la figure 7 est une vue schématique de coupe de profil d'un flux de réaction (indifféremment le flux 1, 100, 101, 102, 103, 104, 105 ou 106 selon la variante considérée) et d'un injecteur 22 annulaire agencé pour diffuser un flux de gaz de périphérie 7, - la figure 8 est une vue schématique en perspective d'un flux de réaction (indifféremment le flux 1, 100, 101, 102, 103, 104, 105 ou 106 selon la variante considérée) et de l'injecteur annulaire 22, - la figure 9 est une vue schématique de coupe de profil d'une particule fabriquée selon l'invention, - la figure 10 est une vue schématique de coupe de profil d'une autre particule fabriquée selon l'invention, et - la figure 11 est un graphique de détection d'éléments chimiques par des techniques de Microscopie Electronique en Transmission et de perte d'énergie d'électron (STEM/HAADS/EELS), en fonction de la position le long d'un segment partant d'un coeur d'une particule et allant sur la couche 16 de cette même particule puis vers l'extérieur de cette particule. Ces modes de réalisation étant nullement limitatifs, on pourra notamment considérer des variantes de l'invention ne comprenant qu'une sélection de caractéristiques décrites par la suite isolées des autres caractéristiques décrites (même si cette sélection est isolée au sein d'une phrase comprenant ces autres caractéristiques), si cette sélection de caractéristiques est suffisante pour conférer un avantage technique ou pour différencier l'invention par rapport à de l'état de la technique antérieure. Cette sélection comprend au moins une caractéristique de préférence fonctionnelle sans détails structurels, ou avec seulement une partie des -10- détails structurels si cette partie uniquement est suffisante pour conférer un avantage technique ou à différencier l'invention par rapport à l'état de la technique antérieure. On va tout d'abord décrire, en référence aux figures 1 à 6, un premier mode de réalisation de dispositif 9 selon l'invention. Ce premier mode de réalisation de dispositif 9 pour produire par pyrolyse laser des particules 10 comprend une source 4 de réactif. Le réactif comprend de préférence au moins un gaz de réaction et/ou au moins un liquide de réaction sous forme d'aérosol. Le réactif comprend un premier élément chimique. Le premier élément chimique est de préférence un métal (de préférence parmi le Fer, l'Aluminium, le Titane) ou un métalloïde (parmi du Bore, du Silicium, du Germanium, de l'Arsenic, de l'Antimoine, du Tellure, du Polonium). Plus précisément, le premier élément chimique dans le réactif est de préférence du silicium, de préférence sous la forme de SiH4. Le réactif est de préférence du gaz de réaction (typiquement du gaz de SiH4 ou du gaz SiH4+C2H2ou SiH4+C2H4 ou de SiH4+CH4). Le dispositif 9 comprend en outre une chambre de réaction 8 (délimitée de préférence par des parois en inox) reliée à la source 4 de réactif. La chambre de réaction 8 est remplie d'une atmosphère de gaz neutre (parmi hélium, argon, krypton, xénon, azote ou un mélange), de préférence d'Argon ou d'Azote. Un injecteur 5 de réactif est agencé pour introduire, dans la chambre 8 et en provenance de la source 4 de réactif, au moins un flux de réaction 1, 100, 101, 102, 103, 104, 105, 106, chaque flux de réaction se propageant selon une direction de flux 11 identique pour tous les flux de réaction et dans une zone 6 de flux de réaction par flux de réaction. Un émetteur 19 (typiquement une source LASER) d'un faisceau de rayonnement 3 (typiquement un faisceau laser, de préférence d'aire entre 30 mm2 et 3000 mm2 en coupe perpendiculairement à la direction 12, de largeur le long de la direction 13, 18 comprise de préférence entre 2 et 5 cm, de longueur d'onde comprise entre 9 microns et 11 microns de préférence 10.6 microns pour le SiH4 et de puissance comprise entre 50 et -11- 5000 watt et de fréquence comprise entre 10000 et 100000 Hz) est agencé pour projeter le faisceau de rayonnement 3 à travers la chambre de réaction 8 de sorte que ce faisceau 3 soit en intersection, dans une zone d'interaction 14 par zone 6 de flux de réaction, avec chaque zone 6 de flux de réaction de manière à former dans chaque flux de réaction des coeurs de particules 15 comprenant le premier élément chimique. Ainsi, chaque flux de réaction 1, 100, 101, 102, 103, 104, 105, 106 ou zone 6 de flux de réaction se décompose en trois parties : - une zone d'interaction 14 avec le faisceau 3, - une partie située avant (par rapport à direction de flux 11) sa zone d'interaction 14 et comprenant le réactif tel qu'introduit dans la chambre 8, et - une partie située après (par rapport à direction de flux 11) sa zone d'interaction 14 et comprenant une flamme 26 issue de l'interaction entre le réactif et le faisceau 3 dans sa zone d'interaction 14. Le faisceau 3 est mis en forme par un système optique pour lui donner une section de préférence rectangulaire (mais pourrait aussi être elliptique) et de préférence focalisée verticalement (i.e. dont l'aire diminue avec la progression du faisceau 3 selon la direction de rayonnement 12), comme décrit dans les documents FR 2 894 493 et FR 2 877 591. Le faisceau 3 entre dans la chambre 8 à travers une fenêtre 23 en ZnSe et ressort de la chambre 8 à travers une autre fenêtre 24 en ZnSe avant d'être arrêté par un calorimètre 25 non réflecteur (« beam stopper »). Le dispositif 9 comprend en outre une source d'un deuxième élément chimique. Le deuxième élément chimique est de préférence de l'aluminium injecté sous forme de Triméthylaluminium (ou TMA, de formule chimique Al(CH3)3, ou de manière générale sous la forme d'un composé de la catégorie des organométalliques d'aluminium) chauffé et vaporisé de préférence dans un gaz neutre comme par exemple de l'Argon. Un injecteur de deuxième élément est agencé pour introduire, dans la chambre de réaction 8, le deuxième élément chimique à partir de la source de deuxième élément de sorte que ce deuxième élément chimique soit apte à interagir - 12 - dans la chambre 8 avec chaque flux de réaction 1, 100 101, 102, 103, 104, 105, 106 de manière à recouvrir les coeurs de particules 15 d'une couche 16 comprenant le deuxième élément chimique. Dans le cas préférentiel, le réactif dans la source 4 et injecté dans la 5 chambre 8 est dénué d'agent oxydant agencé pour oxyder le premier élément chimique. On entend par « agent agencé pour oxyder le premier élément chimique » (aussi appelé « agent oxydant du premier élément chimique ») tout atome ou molécule (par exemple N20) qui, dans le réactif (par exemple un gaz de SiH4, éventuellement mélangé à du C2H2 ou du C2I-14 10 ou du CH4), possède un potentiel d'oxydo-réduction tendant à une oxydation du premier élément chimique (par exemple Si) à partir de la forme (par exemple SiH4) dans laquelle il est injecté dans la chambre 8. De préférence, le réactif dans la source 4 et injecté dans la chambre 8 est dénué d'atome d'oxygène. 15 L'injecteur (5, 21 et/ou 22) de deuxième élément et l'injecteur 5 de premier élément sont au sein du dispositif 9 agencés ensemble (par leur débit et leurs proportions des différents gaz éventuellement mélangés qu'ils débitent tel que SiH4 pour l'injecteur 5, argon ou azote pour l'injecteur 21 et C2H2 , C2H4 , CH4 pour l'injecteur 5 et/ou 21 et/ou 22) pour introduire dans 20 la chambre de réaction 8 par unité de temps (typiquement par minute) un nombre d'atomes du deuxième élément par rapport à un nombre d'atomes du premier élément selon un rapport sélectionné pour atteindre l'épaisseur souhaitée de la couche 16. Typiquement, l'injecteur (5, 21 et/ou 22) de deuxième élément et 25 l'injecteur 5 de premier élément sont au sein du dispositif 9 agencés ensemble pour introduire le rapport molaire souhaité entre le deuxième et le premier élément. Par exemple, pour faire des particules ayant un diamètre D1 de coeur et un diamètre D2 de couche comprenant le deuxième élément chimique, on 30 utilise le rapport suivant : n2 M1 d2 V2 n1 di VI M2 avec : -13- n1 le nombre d'atomes composant le coeur des particules 15, introduit dans la chambre de réaction (de préférence uniquement dans au moins un flux de réaction) par unité de temps. Par exemple : - dans le cas d'un coeur en silicium pur, c'est le nombre ns, d'atomes de silicium introduit par unité de temps dans la chambre de réaction (de préférence uniquement dans au moins un flux de réaction), - dans le cas d'un coeur en « mélange » comme en carbure de silicium, c'est le nombre ns, d'atomes de silicium introduit par unité de temps dans la chambre de réaction (de préférence uniquement dans au moins un flux de réaction) plus le nombre ne d'atomes de carbone introduit par unité de temps dans la chambre de réaction (de préférence uniquement dans l'au moins un flux de réaction), avec par exemple comme hypothèse ns,=nc. d1 la densité du matériau (par exemple Silicium pur, ou carbure de Silicium pur) composant le coeur 15 des particules, M1 la masse molaire du matériau (par exemple Silicium pur ou carbure de Silicium) composant le coeur 15 des particules, V1 le volume souhaité pour le coeur d'une particule 15 de diamètre 1L Dl D1, par approximation égal à 6 n2 le nombre d'atomes composant la couche 16, introduit (dans la somme des flux de réaction 1, 100, 101, 102, 103, 104, 105, 106, de confinement 2 et éventuellement s'ils existent des flux de périphérie 7) par unité de temps dans la chambre de réaction. Par exemple : - dans le cas d'une couche 16 en aluminium pur, c'est le nombre nA, d'atomes d'aluminium introduit par unité de temps dans la chambre de réaction, d2 la densité du matériau (par exemple aluminium pur ou aluminium oxydé) composant la couche 16, M2 la masse molaire du matériau (par exemple aluminium pur ou aluminium oxydé) composant la couche 16, - 14 - V2 le volume souhaité pour une couche 16, par approximation égal à ( 7r D23 7r Di3 6 6 Le dispositif 9 comprend en outre une source 20 de gaz de confinement comprenant du gaz de confinement et un injecteur 21 de gaz de confinement agencé pour introduire dans la chambre de réaction 8, avant (par rapport à direction de flux 11) la zone d'interaction 14 de chaque flux de réaction, un flux de gaz de confinement 2 (de préférence commun à tous les flux de réaction) entourant chaque flux de réaction 1, 100 101, 102, 103, 104, 105, 106 (plus exactement en contact avec chaque flux de réaction 1, 100, 101, 102, 103, 104, 105, 106 sur tout le pourtour de chaque flux de réaction 1, 100, 101, 102, 103, 104, 105, 106 au moins à partir de l'injection du réactif dans la chambre 8 jusqu'à la zone d'interaction 14 de chaque flux de réaction, ce pourtour étant défini selon une ligne fermée contenue dans un plan perpendiculaire à la direction de flux 11) et se propageant selon la direction de flux 11. Le gaz de confinement comprend un gaz neutre (parmi hélium, argon, azote ou un mélange de ceux-ci, de préférence de l'argon ou de l'azote). Le flux de gaz de confinement 2 possède deux fonctions : - d'une part, il sert à confiner chaque flux de réaction pour éviter que les réactifs de chaque flux de réaction diffusent de manière radiale, ce qui risquerait de salir les parois intérieures de la chambre 8, et - d'autre part, de refroidir (« effet de trempe ») chaque flamme 26 de flux de réaction créée après (par rapport à direction de flux 11) l'interaction du faisceau 3 avec respectivement chaque flux de réaction 1, 100, 101, 102, 103, 104, 105, 106. L'émetteur 19 est agencé pour que le faisceau de rayonnement 3 se propage le long d'une direction de rayonnement 12 perpendiculaire à la direction de flux 11. L'injecteur 5 d'au moins un flux de réaction 1, 100, 101, 102, 103, 104, 105, 106 est agencé pour que chaque flux de réaction 1, 100, 101, -15- 102, 103, 104, 105, 106 possède, dans un plan perpendiculaire à la direction de flux 11, une section pouvant s'étendre longitudinalement le long d'une direction d'élongation 13 perpendiculaire à la direction de flux 11 et à la direction de rayonnement 12. Dans une première variante du premier mode de réalisation de dispositif 9 qui peut correspondre à la vue de coupe de la figure 2, l'injecteur 5 de réactif est agencé pour introduire dans la chambre 8, et en provenance de la source 4 de réactif, un unique flux de réaction 1 se propageant selon la direction de flux 11 dans une zone 6 de flux de réaction. La section de l'injecteur 5 est typiquement un ovale de 4 mm de profondeur le long de la direction 12 et de 2 cm de large le long de la direction 13. Dans une deuxième variante du premier mode de réalisation de dispositif 9 qui peut correspondre à la vue de coupe de profil de la figure 2 et de la vue de coupe de face de la figure 3, l'injecteur 5 d'au moins un flux de réaction est agencé pour introduire, dans la chambre 8 et en provenance de la source 4 de réactif, un alignement de plusieurs flux de réaction 101, 102, 103 séparés les uns des autres par le flux de gaz de confinement 2 et comprenant chacun le premier élément chimique et se propageant chacun selon la direction de flux 11. Chaque flux 101, 102 ou 103 se propage selon la direction de flux 11 dans une zone 6 de flux de réaction qui lui est propre. L'injecteur 5 d'au moins un flux de réaction 101, 102, 103 est agencé pour que, au sein de l'alignement de flux 101, 102, 103, les différents flux de réaction 101, 102, 103 soient alignés le long d'une direction d'alignement 18 perpendiculaire à la direction de flux 11 et à la direction de rayonnement 12. Comme illustré sur la figure 3, l'injecteur 5 se subdivise en plusieurs buses d'injection 201, 202, 203 (une buse par flux de réaction). Chaque buse a une section qui est typiquement un disque, un oval ou un oblong de 3 mm de profondeur le long de la direction 12 et de 4 mm de large le long de la direction 13, 18. Le nombre de flux de réaction 101, 102, 103 et de - 16 - buses 201, 202, 203 n'est pas du tout limité à trois, on pourrait en avoir beaucoup plus, ce nombre dépendant de la largeur de la tâche laser qui peut aller de 2 à 5 cm voire plus. Dans une troisième variante du premier mode de réalisation de dispositif 9 qui peut correspondre à la vue de coupe de profil de la figure 4 et de la vue en perspective de la figure 5, l'injecteur 5 d'au moins un flux de réaction est agencé pour introduire dans la chambre 8 plusieurs flux de réaction 1, 100, séparés les uns des autres par le flux de gaz de confinement 2 et comprenant chacun le premier élément chimique et se propageant chacun selon la direction de flux 11. L'injecteur 5 de réactif est agencé pour introduire, dans la chambre 8 et en provenance de la source 4 de réactif, plusieurs flux de réaction 1, 100, chaque flux 1, 100 se propageant selon la direction de flux 11 dans une zone 6 de flux de réaction qui lui est propre. Ces flux 1, 100 sont espacés selon la direction de rayonnement 12. Les pertes par absorption du faisceau 3 par le flux de réaction 1 sont compensées par la focalisation (ou « convergence ») du faisceau 3 de sorte que la densité de puissance incidente du faisceau 3 sur chaque flux 1 ou 100 est identique pour tous les flux 1, 100 comme décrit dans le document FR 2 877 591. Cette variante permet d'accroitre le taux de production sur un seul réacteur en consommant de façon optimum l'énergie laser pour la production. On peut avoir deux flux 1, 100 l'un à la suite de l'autre comme illustré sur la figure 5, ou en avoir 3, 4 ou encore plus ainsi les uns à la suite des autres, disposés d'affilée avec un seul faisceau laser 3. Dans une quatrième variante du premier mode de réalisation de dispositif 9 qui peut correspondre à la vue de coupe de profil de la figure 4 et de la vue en perspective de la figure 6, l'injecteur 5 d'au moins un flux de réaction est agencé pour introduire dans la chambre 8 et en provenance de la source 4 de réactif plusieurs alignements de flux de réaction séparés les uns des autres par le flux de gaz de confinement 2 et comprenant chacun - 17 - le premier élément chimique et se propageant chacun selon la direction de flux 11. Sur la figure 6, on voit un premier alignement de flux 101, 102, 103 et un deuxième alignement de flux 104, 105, 106 Chaque flux 101, 102, 103, 104, 105 ou 106 se propage selon la direction de flux 11 dans une zone 6 de flux de réaction qui lui est propre. L'injecteur 5 d'au moins un flux de réaction est agencé pour que les flux respectivement 101, 102, 103 ou 104, 104 et 105 (ou plus précisément leur section dans un plan perpendiculaire à la direction de flux 11) au sein de chaque alignement soient alignés le long d'une direction d'alignement 18 perpendiculaire à la direction de flux 11 et à la direction de rayonnement 12. Les alignements de flux sont espacés entre eux selon la direction de rayonnement 12. Les différents alignements de flux sont parallèles entre eux selon la même direction 18. L'injecteur 5 se subdivise en plusieurs buses d'injection (une buse par flux de réaction). Chaque buse a une section qui est typiquement un ovale de 3 mm de profondeur le long de la direction 12 et de 4 mm de large le long de la direction 13, 18. Les pertes par absorption du faisceau 3 par le premier alignement de flux 101, 102, 103 sont compensées par la focalisation (ou « convergence ») du faisceau 3 de sorte que la densité de puissance incidente du faisceau 3 sur chaque alignement de flux 101, 102, 103 ou 104, 105, 106 est identique pour tous les flux 101, 102, 103, 104, 105 ou 106 selon le principe décrit dans le document FR 2 877 591. En référence aux figures 1 à 6, dans le premier mode de réalisation de dispositif 9 selon l'invention (quelle que soit sa variante considérée parmi ses quatre variantes précédemment décrites), l'injecteur de deuxième élément chimique est agencé pour introduire le deuxième élément dans la chambre 8 avec le premier élément chimique dans chaque flux de réaction 1, 100, 101, 102, 103, 104, 105, 106 avant (par rapport à direction de flux 11) la zone d'interaction 14 de chaque flux de réaction. -18- L'injecteur de deuxième élément chimique comprend l'injecteur 5 de réactif. Plus exactement, l'injecteur de deuxième élément chimique et l'injecteur 5 de réactif sont confondus. En référence aux figures 1 à 6, un deuxième mode de réalisation de dispositif 9 selon l'invention est strictement identique au premier mode de réalisation de dispositif 9 précédemment décrit (quelle que soit sa variante considérée parmi ses quatre variantes précédemment décrites), mis à part le fait que l'injecteur de deuxième élément chimique est agencé pour introduire le deuxième élément chimique dans la chambre 8 dans un flux de gaz 2 entourant chaque flux de réaction 1, 100, 101, 102, 103, 104, 105, 106. Plus exactement, l'injecteur de deuxième élément chimique est agencé pour introduire le deuxième élément chimique dans la chambre 8 dans le flux de gaz de confinement 2 avant (par rapport à direction de flux 11) la zone d'interaction 14 de chaque flux de réaction. L'injecteur de deuxième élément chimique comprend l'injecteur 21 de gaz de confinement. Plus exactement, l'injecteur de deuxième élément chimique et l'injecteur 21 de gaz de confinement sont confondus. Ce deuxième mode de réalisation est de préférence mis en oeuvre au sein de la deuxième ou quatrième variante (comprenant un ou plusieurs alignement(s) de flux 101, 102, 103 et 104, 105, 106 des figures 3 et 6) car cela permet de maximiser l'aire d'interaction entre le gaz de confinement 2 comprenant le deuxième élément chimique et chaque flux de réaction comprenant le premier élément chimique. En référence aux figures 2 à 8, un troisième mode de réalisation de dispositif 9 selon l'invention est strictement identique au premier mode de réalisation de dispositif 9 précédemment décrit (quelle que soit sa variante considérée parmi ses quatre variantes précédemment décrites), mis à part le fait que l'injecteur de deuxième élément chimique est agencé pour introduire le deuxième élément chimique dans la chambre 8 dans un flux de gaz 7 entourant chaque flux de réaction 1, 100, 101, 102, 103, 104, 105, 106. - 19 - L'injecteur de deuxième élément chimique comprend un injecteur 22 (de préférence de forme annulaire) : - par flux de réaction 1, 100, 101, 102, 103, 104, 105, 106, ou - commun entourant de manière globale tous les flux de réaction. Pour chaque flux de réaction considéré 1, 100, 101, 102, 103, 104, 105, ou 106, l'injecteur de deuxième élément chimique est agencé pour introduire le deuxième élément chimique dans la chambre 8 dans un flux de gaz de périphérie 7 entourant ce flux de réaction 1, 100, 101, 102, 103, 104, 105, ou 106 et émis à partir de plusieurs points 17 répartis le long d'une courbe fermée (forme typiquement annulaire de l'injecteur 22) entourant ce flux de réaction et agencés pour diriger le flux de gaz de périphérie 7 en direction de ce flux de réaction. Pour chaque flux de réaction considéré 1, 100, 101, 102, 103, 104, 105, ou 106, l'injecteur de deuxième élément chimique est agencé pour introduire le deuxième élément chimique dans la chambre 8 dans le flux de gaz de périphérie 7 après (par rapport à direction de flux 11) la zone d'interaction 14 de ce flux de réaction. Ceci est particulièrement intéressant, car cela permet d'avoir un bon contrôle (en jouant sur la puissance du faisceau 3) et une bonne homogénéité de fabrication des coeurs 15 de particules 10. La fabrication des couches 16 sur les coeurs 15 des particules ne vient pas prendre directement de l'énergie du faisceau 3 et ne perturbe donc pas la maîtrise que l'on a sur la fabrication des coeurs 15. En effet, la fabrication des couches 16 sur les coeurs 15 des particules utilise l'énergie de la flamme 26 après la zone d'interaction 14. Ce troisième mode de réalisation de dispositif 9 comprend des moyens pour déplacer (non représentés, comprenant par exemple une platine de micro-déplacement) chaque injecteur 22 le long de la direction de flux 11 de manière à optimiser la couche 16 fabriquée pour les particules 10. Bien entendu, les différentes variantes et les différents modes de réalisation du dispositif selon l'invention venant d'être décrits peuvent être combinés entre eux, et l'injecteur de deuxième élément chimique peut donc comprendre : -20- - l'injecteur 5 de flux de réaction, et/ou (de préférence et) - au moins un (éventuellement les deux) parmi : o l'injecteur 21 de gaz de confinement, et/ou o un injecteur 22 de gaz de périphérie 7 par flux de réaction ou un injecteur commun 22 de gaz de périphérie 7 entourant de manière globale tous les flux de réaction. On va maintenant décrire un procédé mis en oeuvre dans l'un quelconque des modes de réalisation de dispositif 9 venant d'être décrit. Ce procédé selon l'invention pour produire par pyrolyse laser des particules 10, comprend les étapes suivantes : - introduire dans la chambre de réaction 8, par l'injecteur 5 et en provenance de la source 4, au moins un flux de réaction 1, 100, 101, 102, 103, 104, 105, 106 comprenant le premier élément chimique et se propageant selon la direction de flux 11 ; chaque flux de réaction comprend lors de son introduction du réactif ; le débit gazeux typique de réactif introduit dans la chambre 8 est d'environ 20 litres par minutes. - introduire dans la chambre de réaction 8, avant (par rapport à direction de flux 11) la zone d'interaction 14 de chaque flux de réaction, le flux de gaz de confinement 2 entourant chaque flux de réaction 1, 100, 101, 102, 103, 104, 105, 106 et se propageant selon la direction de flux 11; le débit typique de gaz de confinement introduit dans la chambre 8 est d'environ 50 litres par minutes. - projeter, par l'émetteur 19, le faisceau de rayonnement 3 à travers la chambre de réaction 8 en intersection, dans une zone d'interaction 14 par flux de réaction, avec chaque flux de réaction 1, 100, 101, 102, 103, 104, 105, 106 pour former dans chaque flux de réaction des coeurs de particules 15 comprenant le premier élément chimique, et - introduire, dans la chambre de réaction 8, le deuxième élément chimique interagissant avec chaque flux de réaction 1, 101, 102, 103, 104, 105, 106 pour recouvrir les coeurs de particules 15 -21- d'une couche 16 (propre à chaque particule 10 et indépendante de la couche 16 des autres particules 10) comprenant le deuxième élément chimique. Comme vu précédemment, le réactif des flux de réaction est dénué d'agent oxydant le premier élément chimique. Ainsi, les coeurs 15 de particules obtenus par le procédé selon l'invention comprennent le premier élément chimique sous forme non oxydée. Le nombre d'atomes introduits par unité de temps est dans un rapport molaire permettant d'atteindre l'épaisseur souhaitée pour la réalisation d'une couche 16 d'aluminium ou d'oxyde d'aluminium obtenu par oxydation de la couche d'aluminium. Le faisceau de rayonnement 3 se propage le long de la direction de rayonnement 12 perpendiculaire à la direction de flux 11. Chaque flux de réaction possède, dans un plan perpendiculaire à la direction de flux 11, une section s'étendant longitudinalement le long de la direction d'élongation 13 perpendiculaire à la direction de flux 11 et à la direction de rayonnement 12. Les particules 10 ainsi fabriquées tombent dans un récupérateur 27 où elles sont refroidies avant d'être acheminées par gravité et/ou aspiration vers une installation exploitant les particules ou vers un conteneur pour stockage. Dans un premier mode de réalisation de procédé selon l'invention mis en oeuvre dans le premier mode de réalisation de dispositif selon l'invention, le deuxième élément chimique est introduit dans la chambre 8 avec le premier élément chimique dans le réactif dans chaque flux de réaction 1, 100, 101, 102, 103, 104, 105, 106 avant (par rapport à direction de flux 11) la zone d'interaction 14 de chaque flux de réaction. Dans un deuxième ou troisième mode de réalisation de procédé selon l'invention mis en oeuvre dans le deuxième ou troisième mode de réalisation de dispositif selon l'invention, le deuxième élément chimique est introduit dans la chambre 8 dans un flux de gaz 2 ou 7 entourant chaque flux de réaction 1, 100, 101, 102, 103, 104, 105, 106 et en contact avec chaque flux de réaction 1, 100, 101, 102, 103, 104, 105, 106. -22- Dans un deuxième mode de réalisation de procédé selon l'invention mis en oeuvre dans le deuxième mode de réalisation de dispositif selon l'invention, le deuxième élément chimique est introduit dans la chambre 8 dans le flux de gaz de confinement 2 avant (par rapport à direction de flux 11) la zone d'interaction 14 de chaque flux de réaction. Ce mode de réalisation est particulièrement intéressant lorsque, comme précédemment décrit en référence à la figure 3 ou 6, l'introduction d'au moins un flux de réaction comprend une introduction de plusieurs flux de réaction alignés (alignement 101, 102, 103 et éventuellement en plus alignement 104, 105, 106) séparés les uns des autres par le flux de gaz de confinement 2 et comprenant chacun le premier élément chimique et se propageant chacun selon la direction de flux 11. On remarque que dans ce cas-là comme illustré sur la figure 3 le flux de gaz de confinement 2 est de préférence commun à tous les flux de réaction et sans discontinuité entre les différents flux de réaction. En outre, le faisceau de rayonnement 3 se propage le long de la direction de rayonnement 12 perpendiculaire à la direction de flux 11, et les différents flux de réaction 101, 102, 103 ou 104, 105, 106 au sein d'un alignement sont alignés le long de la direction d'alignement 18 perpendiculaire à la direction de flux 11 et à la direction de rayonnement 12. Dans un troisième mode de réalisation de procédé selon l'invention mis en oeuvre dans le troisième mode de réalisation de dispositif selon l'invention, le deuxième élément chimique est introduit dans la chambre 8 dans un flux de gaz de périphérie 7 entourant chaque flux de réaction 1, 100, 101, 102, 103, 104, 105, 106, émis à partir de plusieurs points 17 répartis le long d'une courbe fermée entourant chaque flux de réaction et se propageant en direction des flux de réaction. Le deuxième élément chimique est introduit dans la chambre 8 dans le flux de gaz de périphérie 7 après (par rapport à direction de flux 11) la zone d'interaction 14 de chaque flux de réaction. Ainsi, pour résumer ce que contient en général chacun des flux : - chaque flux de réaction 1, 100, 101, 102, 103, 104, 105, 106 comprend (de préférence consiste uniquement en) : -23- o dans tous les cas, un type de molécule comprenant le premier élément chimique. Dans le cas où ce premier élément chimique est du silicium, cette molécule est de préférence un organométallique à base de silicium (généralement sous forme de liquide vaporisé). Cette molécule peut par exemple être de l'héxamethyldisilazane. Cette molécule peut aussi par exemple être du silane (SiH4). o Optionnellement, si le coeur 15 est en carbure de silicium, un type de molécule comprenant du carbone, par exemple un alcène ou un alcane. Cette molécule peut par exemple être du C2H2 ou du C2H4 ou du 0-14. o Optionnellement un gaz neutre ou un mélange de gaz neutre parmi hélium, argon, krypton, xénon, azote. o Optionnellement, dans le premier mode de réalisation de procédé selon l'invention, un type de molécule comprenant de l'aluminium. Cette molécule peut par exemple être du triméthylaluminium vaporisé (Al(CH3)3). De manière générale, on peut utiliser un composé de la catégorie des organométalliques d'aluminium. - chaque flux de gaz de confinement 2 comprend (de préférence consiste uniquement en) : o dans tous les cas, un gaz neutre ou un mélange de gaz neutre parmi hélium, argon, krypton, xénon, azote. o Optionnellement, dans le deuxième mode de réalisation de procédé selon l'invention, un type de molécule comprenant le deuxième élément chimique. Cette molécule peut par exemple être du triméthylaluminium vaporisé (AI(CH3)3)- De manière générale, on peut utiliser un composé de la catégorie des organométalliques d'aluminium. - chaque flux de gaz de périphérie 7, présent uniquement dans le troisième mode de réalisation de procédé selon l'invention, comprend (de préférence consiste uniquement en) : -24- o dans le troisième mode de réalisation de procédé selon l'invention, un type de molécule comprenant le deuxième élément chimique. Cette molécule peut par exemple être du triméthylaluminium vaporisé (Al(CH3)3). De manière générale, on peut utiliser un composé de la catégorie des organométalliques d'aluminium. o Optionnellement un gaz neutre ou un mélange de gaz neutre parmi hélium, argon, krypton, xénon, azote. Bien entendu, on peut imaginer différentes combinaisons de procédés selon l'invention précédemment décrits, dans lesquelles le deuxième élément chimique est introduit dans la chambre 8 : - avec le premier élément chimique dans chaque flux de réaction 1, 100, 101, 102, 103, 104, 105, 106, et/ou - dans un flux de gaz 2 ou 7 entourant chaque flux de réaction 1, 100, 101, 102, 103, 104, 105, 106 et en contact avec chaque flux de réaction 1, 100, 101, 102, 103, 104, 105, 106, notamment : o dans le flux de gaz de confinement 2, et/ou o dans un flux de gaz de périphérie 7 par flux de réaction ou dans un flux de gaz de périphérie 7 commun entourant de manière globale tous les flux de réaction. EXEMPLE 1 : troisième mode de réalisation de procédé selon l'invention ; coeur 15 comprenant du silicium non oxydé ; couche 16 en aluminium. Dans cet exemple, le premier élément chimique est du silicium. Le deuxième élément chimique est de l'aluminium pur qui peut être oxydé après production. Le laser utilisé est un laser au CO2, la densité surfacique d'énergie incidente est de 800 Watts par centimètres carrés. Le premier élément chimique est introduit à température ambiante (approximativement 20°C) dans la chambre 8 sous la forme de SiH4 gazeux, à approximativement 18 litres par minutes de SiH4 gazeux. Le réactif de chaque flux de réaction est ainsi du silane (SiH4) gazeux non mélangé à des agents oxydants ou à des atomes d'oxygène ou à des -25- molécules comprenant des atomes d'oxygène, de sorte que les coeurs 15 de particules comprennent (et même de préférence consistent en) du silicium de préférence non oxydé (Si). Le gaz de confinement 2 comprend un gaz neutre (argon gazeux) introduit dans la chambre 8 à température ambiante à 50 litres par minutes. Le deuxième élément chimique est introduit dans la chambre de réation sous la forme de Triméthylaluminium (ou TMA, de formule chimique Al(CH3)3) ou de manière générale sous la forme d'un composé de la catégorie des organométalliques d'aluminium. Il est introduit dans la chambre à une température de 50°C dans le flux de gaz de périphérie 7 aussi porteur d'un gaz neutre d'argon. Le débit gazeux total Argon + TMA est de 33 litres par minute gazeux. Le nombre d'atomes introduits d'aluminium (qui joue ici le rôle du 15 deuxième élément) par rapport au nombre d'atomes introduits du premier élément (Silicium) est un rapport de un atome d'aluminium pour 3,7 atomes de silicium (1 mole de Al(CH3)3 pour 3,7 moles de SiH4). La couche 16 de chaque particule ainsi obtenue est en aluminium non oxydé. 20 En sortie du récupérateur, les particules 10 sont au choix : - protégées de l'oxygène ou de manière générale de l'oxydation jusqu'à leur stockage (de préférence dans un containeur non solidaire de la chambre 8), de sorte que la couche 16 de chaque particule ainsi stockée reste en aluminium non oxydé, ou 25 - soumises à une oxydation lente de sorte que la couche 16 d'aluminium (mais pas le coeur 15) de chaque particule s'oxyde. On peut ensuite utiliser les particules obtenues, selon divers procédés dont : -un procédé, caractérisé en ce que l'on fabrique une pièce par frittage 30 d'une poudre comprenant ces particules (chauffage typiquement à 1000°C), et/ou - un procédé, dans lequel on mélange des particules d'aluminium avec des particules selon l'invention ayant un coeur 15 recouvert d'une couche 16 d'aluminium, puis en ce que l'on chauffe (typiquement à 1000°C) puis -26- refroidi le mélange de manière à solidariser les particules d'aluminium avec les particules selon l'invention, afin d'obtenir un matériau d'aluminium enrichi avec ce qui compose le coeur 15 des particules selon l'invention. EXEMPLE 2 : troisième mode de réalisation de procédé selon l'invention ; coeur 15 comprenant du carbure de silicium (SiC) non oxydé ; couche 16 en aluminium L'exemple 2 ne sera décrit que pour ses différences avec l'exemple 1. L'exemple 2 est identique à l'exemple 1, sauf en ce que dans l'exemple 2 la densité surfacique d'énergie incidente est de 1500 Watts par centimètres carrés et le réactif de chaque flux de réaction est un mélange de : - silane (SiH4) gazeux non mélangé à des agents oxydants ou à des atomes d'oxygène ou à des molécules comprenant des atomes d'oxygène, et - de C2H2 gazeux non mélangé à des agents oxydants ou à des atomes 15 d'oxygène ou à des molécules comprenant des atomes d'oxygène de sorte que les coeurs 15 de particules comprennent (de préférence consistent en) du carbure de silicium (SiC) de préférence non oxydé. PARTICULES OBTENUES 20 Des particules selon le premier exemple ont été fabriquées selon l'exemple 1 et l'exemple 2 avec le troisième mode de réalisation de dispositif 9 seul (i.e. avec le troisième mode de réalisation de procédé selon l'invention). Elles sont soumises à une oxydation lente en fin de production de sorte de générer une couche d'oxyde d'aluminium. 25 La taille des particules 10 obtenues correspond à un diamètre moyen D1 de coeur déterminé à partir de la mesure de surface spécifique et de densité : - de 100 nm dans l'exemple 1 et - de 30 nm dans l'exemple 2, 30 et une épaisseur de couche 16 (la moitié de D2-D1) d'oxyde d'aluminium d'environ 3-10 nm d'épaisseur. Par des techniques de Microscopie électronique en transmission, on peut voir des particules 10 (souvent regroupées en agrégats solides et/ou agglomérées du fait des interactions de type Van der Waals entre les -27- particules). L'homogénéité de la couche 16 est excellente (par exemple par comparaison entre les figures 9 et 10) en utilisant le troisième mode de réalisation de procédé selon l'invention, dans lequel le deuxième élément chimique est introduit dans la chambre 8 dans un flux de gaz 7 entourant chaque flux de réaction 1, 100, 101, 102, 103, 104, 105, 106 et en contact avec chaque flux de réaction 1, 100, 101, 102, 103, 104, 105, 106. Ainsi en référence à la figure 10, on obtient pour chaque particule 10 une couche 16 d'épaisseur à peu prêt uniforme qui recouvre l'intégralité de son coeur 15. Les particules sont quasiment sphériques, et évoquent des boules à facettes. La figure 11 est un graphique de détection d'éléments chimiques par des techniques STEM/EELS de Microscopie électronique en transmission, en fonction (sur l'axe des abscisses) de la position le long d'un segment partant d'un coeur 15 d'une particule et allant sur la couche 16 de cette même particule puis vers l'extérieur de cette particule. L'axe des ordonnées est une intensité reliée à la proportion des éléments détectés. Dans la couche 16, on détecte de l'aluminium et de l'oxygène, mais pas de carbone ou de silicium. Dans le coeur 15, on détecte du Silicium et du carbone. Au niveau du coeur 15, on détecte aussi un peu d'aluminium et d'oxygène, du fait que la zone imagée du coeur 15 est superposée à la couche 16. Il s'agit en effet d'un profil réalisé en déplaçant une sonde d'analyse le long d'un axe situé au dessus du grain et il en résulte lorsque la sonde se déplace au niveau du coeur 15 une superposition des signaux majoritaires provenant du coeur et minoritaires provenant de la surface. On remarque que dans l'exemple 1 et l'exemple 2, la couche 16 ne comprend pas le premier élément chimique (sous une forme quelconque). On remarque que dans l'exemple 1 et l'exemple 2, le coeur 15 ne comprend pas le premier élément chimique sous forme oxydée, mais 30 comprend ce premier élément chimique uniquement sous forme non-oxydée. Le troisième mode de réalisation de l'invention est donc préféré pour plusieurs raison : - meilleure homogénéité de couche 16, -28- - meilleur contrôle et homogénéité des coeurs 15. On note de meilleurs résultats du troisième mode de réalisation seul que du deuxième et premier mode de réalisation seul. Par comparaison, en modifiant les premier et deuxième exemples dans le cadre du deuxième mode de réalisation de procédé selon l'invention, on remarque une moins bonne maitrise du coeur 15, et des problèmes d'homogénéité. En particulier, on remarque que certains coeurs 15 comprennent en outre le deuxième élément chimique (traces d'aluminium), et on remarque l'existence de grains composés d'aluminium. Par comparaison, en modifiant les premier et deuxième exemples dans le cadre du premier mode de réalisation de procédé selon l'invention, on remarque des problèmes supplémentaires d'homogénéité. Bien sûr, l'invention n'est pas limitée aux exemples, modes de réalisation et variantes qui viennent d'être décrits et de nombreux aménagements peuvent être apportés à ces exemples sans sortir du cadre de l'invention. Notamment, les exemples et modes de réalisation précédemment décrits ne sont pas incompatibles avec l'existence d'une interface entre le coeur 15 et la couche 16 d'une même particule. Bien entendu, les différentes caractéristiques, formes, variantes et modes de réalisation de l'invention peuvent être associées les unes avec les autres selon diverses combinaisons dans la mesure où elles ne sont pas incompatibles ou exclusives les unes des autres. En particulier toutes les variantes et modes de réalisation décrits précédemment sont combinables entre eux. REVENDICATIONS1. Procédé pour produire des particules (10), comprenant les étapes suivantes : - Introduire dans une chambre de réaction (8) au moins un flux de réaction (1, 100, 101, 102, 103, 104, 105, 106) comprenant comme premier élément chimique du Silicium et se propageant selon une direction de flux (11), Projeter un faisceau de rayonnement (3).rà travers la chambre de réaction (8) en intersection avec chaque flux de réaction (1, 100, 101, 102, 103, 104, 105, 106) dans une zone d'interaction (14) par flux de réaction, pour former dans chaque flux de réaction des coeurs de particules (15) comprenant le premier élément chimique, et Introduire, dans la chambre de réaction (8), un deuxième élément chimique interagissant avec chaque flux de réaction (1, 100, 101, 102, 103, 104, 105, 106) pour recouvrir les coeurs de particules (15) d'une couche (16) comprenant le deuxième élément chimique, ce deuxième élément chimique étant de l'aluminium. 2. Procédé selon la revendication 1, caractérisé en ce que chaque flux de réaction (1, 100, 101, 102, 103, 104, 105, 106) est dénué d'agent oxydant le premier élément chimique, et les coeurs (15) de particules comprenant le premier élément chimique sous forme non oxydée. 3. Procédé selon la revendication 1 ou 2, caractérisé en ce que le deuxième élément chimique est introduit dans la chambre (8) dans un flux de gaz (2 ;7) entourant chaque flux de réaction (1, 100, 101, 102, 103, 104, 105, 106). 4. Procédé selon la revendication 3, caractérisé en ce que le deuxième élément chimique est introduit dans la chambre (8) dans un flux de-30- gaz de périphérie (7) entourant chaque flux de réaction (1, 100, 101, 102, 103, 104, 105, 106), émis à partir de plusieurs points (17) répartis le long d'une courbe fermée entourant chaque flux de réaction (1, 100, 101, 102, 103, 104, 105, 106) et se propageant en direction de chaque flux de réaction. 5. Procédé selon la revendication 4, caractérisé en ce que le deuxième élément chimique est introduit dans la chambre (8) dans le flux de gaz de périphérie (7) après la zone d'interaction (14) de chaque flux de réaction. 6. Procédé selon runé quelconque des revendications 3 à 5, caractérisé en ce qu'il comprend en outre comme étape introduire dans la chambre de réaction (8), avant la zone d'interaction (14) de chaque flux de réaction, un flux de gaz de confinement (2) entourant chaque flux de réaction (1, 100, 101, 102, 103, 104, 105, 106) et se propageant selon la direction de flux (11), le deuxième élément chimique étant introduit dans la chambre (8) dans le flux de gaz de confinement (2) avant la zone d'interaction (14) de chaque flux de réaction. 7. Procédé selon la revendication 6, caractérisé en ce que l'introduction d'au moins un flux de réaction comprend une introduction d'au moins un alignement de plusieurs flux de réaction (101, 102, 103 ; 104, 105, 106) séparés les uns des autres par le flux de gaz de confinement (2) et comprenant chacun le premier élément chimique et se propageant chacun selon la direction de flux (11). 8. Procédé selon la revendication 7, caractérisé en ce que le faisceau de rayonnement (3) se propage le long d'une direction de rayonnement (12) perpendiculaire à la direction de flux (11), et en ce que les flux de chaque alignement de flux de réaction (101, 102, 103 ; 104, 105, 106) sont alignés le long d'une direction-31- d'alignement (18) perpendiculaire à la direction de flux (11) et à la direction de rayonnement (12). 9. Procédé selon l'une quelconque des revendications 1 à 8, caractérisé en ce que le faisceau de rayonnement (3) se propage le long d'une direction de rayonnement (12) perpendiculaire à la direction de flux (11), et en ce que chaque flux de réaction (1, 100, 101, 102, 103, 104, 105, 106) possède, dans un plan perpendiculaire à la direction de flux (11), une section s'étendant longitudinalement le long d'une direction d'élongation (13) perpendiculaire à la direction de flux (11) et à la direction de rayonnement (12). 10.Procédé selon l'une quelconque des revendications précédentes, caractérisé en ce que le deuxième élément chimique est introduit dans la chambre (8) avec le premier élément chimique dans chaque flux de réaction (1, 100, 101, 102, 103, 104, 105, 106) avant la zone d'interaction (14) de chaque flux de réaction. 11. Procédé selon l'une quelconque des revendications précédentes, caractérisé en ce que le premier élément chimique est introduit dans la chambre (8) sous la forme de SiH4. 12.Procédé selon l'une quelconque des revendications précédentes, caractérisé en ce que les coeurs (15) de particules (10) sont en silicium. 13. Procédé selon l'une quelconque des revendications 1 à 11, caractérisé en ce que du carbone est introduit dans la chambre avec le premier élément chimique dans chaque flux de réaction avant la zone d'interaction de chaque flux de réaction, de sorte que les coeurs de particules comprennent du carbure de silicium. 14. Particules obtenues par le procédé selon l'une quelconque des revendications précédentes.-32- 15. Particules comprenant chacune: - un coeur (15) comprenant comme premier élément chimique du silicium, et - une couche (16) entourant le coeur, comprenant un deuxième élément chimique d'aluminium. 16. Particules selon la revendication 15, caractérisé en ce que : - le premier élément chimique est du silicium non oxydé, - le coeur (15) a un diamètre compris entre 3 et 900 nm, et - la couche (16) entourant le coeur a une épaisseur de couche d'au moins 0,5 nm. 17. Particules selon la revendication 15 ou 16, caractérisé en ce que le coeur est en silicium. 18. Particules selon la revendication 15 ou 16, caractérisé en ce que le coeur comprend ou consiste en du carbure de silicium. 19. Procédé, caractérisé en ce que l'on mélange des particules d'aluminium avec des particules selon l'une quelconque des revendications 14 à 18, puis en ce que l'on chauffe puis refroidi le mélange de manière à solidariser les particules d'aluminium avec des particules selon l'une quelconque des revendications 14 à 18, afin d'obtenir une matériau d'aluminium enrichi en silicium ou en carbure de silicium 20.Dispositif (9) pour produire des particules (10), comprenant: - une source de réactif comprenant du réactif, ce --réactif comprenant comme premier élément chimique du silicium; - une chambre de réaction (8) reliée à la source de réactif ; - un injecteur de réactif agencé pour introduire, dans la chambre (8) et en provenance de la source de réactif, au moins un flux de réaction (1, 100, 101, 102, 103, 104, 105, 106) comprenant ledit-33- réactif et se propageant selon une direction de flux (11) dans une zone (6) de flux de réaction par flux de réaction, - un émetteur d'un faisceau de rayonnement agencé pour projeter le faisceau de rayonnement (3) à travers la chambre de réaction (8) en intersection avec chaque zone (6) de flux de réaction (1, 100, 101, 102, 103, 104, 105, 106) dans une zone d'interaction (14) par flux de réaction, - une source d'un deuxième élément chimique, ce deuxième élément chimique étant de l'aluminium, et - un injecteur de deuxième élément agencé pour introduire, dans la chambre de réaction (8), le deuxième élément chimique à partir de la source de deuxième élément de sorte que ce deuxième élément chimique soit apte à interagir dans la chambre (8) avec chaque flux de réaction (1, 100, 101, 102, 103, 104, 105, 106). 21. Dispositif selon la revendication 20, caractérisé en ce que le réactif (1; 101, 102, 103) est dénué d'agent oxydant le premier élément chimique. 22.Dispositif selon la revendication 20 ou 21, caractérisé en ce que l'injecteur de deuxième élément chimique est agencé pour introduire le deuxième élément chimique dans la chambre (8) dans un flux de gaz (2 ;7) entourant chaque flux de réaction (1, 100, 101, 102, 103, 104, 105, 106). 23.Dispositif selon la revendication 22, caractérisé en ce que l'injecteur de deuxième élément chimique est agencé pour introduire le deuxième élément chimique dans la chambre (8) dans un flux de gaz de périphérie (7) entourant chaque flux de réaction (1, 100, 101, 102, 103, 104, 105, 106), émis à partir de plusieurs points (17) répartis le long d'une courbe fermée entourant chaque flux de réaction et agencés pour diriger le flux de gaz de périphérie en direction de chaque flux de réaction.- 34- 24.Dispositif selon la revendication 23, caractérisé en ce que l'injecteur de deuxième élément chimique est agencé pour introduire le deuxième élément chimique dans la chambre (8) dans le flux de gaz de périphérie (7) après la zone d'interaction (14) de chaque flux de réaction. 25.Dispositif selon la revendication 22 à 24, caractérisé en ce qu'il comprend en outre un injecteur de gaz de confinement agencé pour introduire dans la chambre de réaction (8), avant la zone d'interaction (14) de chaque flux de réaction, un flux de gaz de confinement (2) entourant chaque flux de réaction (1, 100, 101, 102, 103, 104, 105, 106) et se propageant selon la direction de flux (11), et en ce que l'injecteur de deuxième élément chimique comprend l'injecteur de gaz de confinement. 26.Dispositif selon la revendication 25, caractérisé en ce que l'injecteur d'au moins un flux de réaction est agencé pour introduire dans la chambre au moins un alignement de plusieurs flux de réaction (101, 102, 103; 104, 105, 106) séparés les uns des autres par le flux de gaz de confinement (2) et comprenant chacun le premier élément chimique et se propageant chacun selon la direction de flux (11). 27. Dispositif selon la revendication 26, caractérisé en ce que l'émetteur est agencé pour que le faisceau de rayonnement (3) se propage le long d'une direction de rayonnement (12) perpendiculaire à la direction de flux (11), et en ce que l'injecteur d'au moins un flux de réaction est agencé pour que les flux de chaque alignement de flux de réaction (101, 102, 103 ; 104, 105, 106) soient alignés le long d'une direction d'alignement (18) perpendiculaire à la direction de flux (11) et à la direction de rayonnement (12). 28.Dispositif selon l'une quelconque des revendications 20 à 27, caractérisé en ce que l'émetteur est agencé pour que le faisceau de rayonnement (3) se propage le long d'une direction de rayonnement-35- (12) perpendiculaire à la direction de flux (11), et en ce que l'injecteur d'au moins un flux de réaction est agencé pour que chaque flux de réaction (1, 100, 101, 102, 103, 104, 105, 106) possède, dans un plan perpendiculaire à la direction de flux (11), une section s'étendant longitudinalement le long d'une direction d'élongation (13) perpendiculaire à la direction de flux (11) et à la direction de rayonnement (12). 29.Dispositif selon l'une quelconque des revendications 20 à 28, 10 caractérisé en ce que l'injecteur de deuxième élément chimique est agencé pour introduire le deuxième élément dans la chambre (8) avec le premier élément chimique dans chaque flux de réaction (1, 100, 101, 102, 103, 104, 105, 106) avant la zone d'interaction (14) de chaque flux de réaction. 15 30. Dispositif selon l'une quelconque des revendications 20 à 29, caractérisé en ce que le réactif comprend en outre du carbone.